СПОСОБ ПОЛУЧЕНИЯ ФОТОХРОМНОЙ ПОЛИМЕРНОЙ КОМПОЗИЦИИ, ПОЛУЧАЕМАЯ ЭТИМ СПОСОБОМ ПОЛИМЕРНАЯ КОМПОЗИЦИЯ И ЕЕ ПРИМЕНЕНИЕ

1. Способ получения фотохромной полимерной композиции, в соответствии с которым для получения названной фотохромной полимерной композиции проводят полимеризацию реакционной смеси М, включающей компоненты (А), (Б) и (В), при этом
(А) составляет от 0,1 до 20 мас.% одного или нескольких соединений формулы (I)
,
1
где R означает атом водорода или метильную группу,
2
R означает атом водорода или алкильную группу с числом атомов углерода от одного до пяти и
3
R означает атом водорода, алкильную группу с числом атомов углерода от одного до пяти, алкоксигруппу с числом атомов углерода от одного до пяти, бутоксиметильную или алкиламинную группу с числом атомов углерода от одного до восьми,
(Б) составляет от 80 до 99,9 мас.% полимеризующейся компоненты и
(В) составляет от 0,001 до 1 мас.% фотохромного красителя.
2. Способ по п.1, где названный фотохромный краситель представляет собой нафтопирановый фотохромный краситель, соответствующий формуле (II) и/или (III):
где переменные А, В, Х и Y в формуле (II) и (III) в каждом отдельном случае независимо друг от друга означают алкильные группы с числом атомов углерода от одного до пяти или алкоксигруппы с числом атомов углерода от одного до пяти.

3. Способ по п.1, где названным фотохромным красителем является REVERSACOL GRAPHITE или REVERSACOL MidnightGrey или же сочетание двух этих красителей.
4. Способ по п.1, где соединение формулы (I) представлено одним или несколькими соединениями, выбираемыми из группы, включающей, акриламид, метакриламид, N-метоксиакриламид, N-метоксиметакриламид, N-бутоксиметакриламид, N-бутоксиметилметакриламид, N-изопропилакриламид и N-изопропилметакриламид, при этом в предпочтительном случае соединение формулы (I) представляет собой акриламид, метакриламид, N-изопропилметакриламид или любое сочетание этих трех соединений.
5. Способ по п.1, где названная полимеризующаяся компонента представлена одним или несколькими соединениями, выбираемыми из группы, состоящей из алкил(мет)акрилатов с числом атомов углерода в алкильных группах от одного до тридцати, примерами которых служат метил(мет)акрилат, этил(мет)акрилат, бутил(мет)акрилат, циклогексил(мет)акрилат, изоборнил(мет)акрилат и триметилциклогексил(мет)акрилат,
гидроксиэтил(мет)акрилата, гидроксипропил(мет)акрилата, гидроксибутил-(мет)акрилата, бензил(мет)акрилата, ди(мет)акрилата этиленгликоля,
диметакрилатов этоксилированных бисфенолов А с числом повторяющихся этоксилатных структурных единиц от двух до десяти,
ди(мет)акрилатов полиэтиленгликолей с числом повторяющихся этиленгликолевых структурных единиц от двух до двадцати пяти и
стирола.
6. Способ по п.1, где полимеризацию реакционной смеси М проводят в присутствии свободнорадикального инициатора, представленного в предпочтительном случае азоинициатором, в частности, азо-бис-(изобутиро-нитрилом), 2,2'-азо-бис-(2-метилбутиронитрилом) или 2,2'-азо-бис-(2,4-диметилвалеронитрилом).
7. Способ по п.1, где названная реакционная смесь М включает
А) от 0,5 до 15 мас.%, в предпочтительном случае от 1 до 6 мас. % и в самом предпочтительном случае от 3 до 5 мас. % одного или нескольких соединений формулы (I),
Б) от 85 до 99,5 мас. %, в предпочтительном случае от 94 до 99 мас. % и в самом предпочтительном случае от 95 до 97 мас. % полимеризующейся компоненты и
В) от 0,01 до 1 мас. %, в более предпочтительном случае от 0,01 до 0,05 мас. % и в самом предпочтительном случае от 0,015 до 0,035 мас. % фотохромного красителя.

8. Способ по одному из пп.1 - 7, где компонента (А) представлена акриламидом, метакриламидом, N-изопропилметакриламидом или любым сочетанием названных трех соединений, компонента (Б) представлена диметакрилатами этоксилированных бисфенолов А с числом повторяющихся этоксилатных структурных единиц около двух (E2BADMA), диметакрилатами этоксилированных бисфенолов А с числом повторяющихся этоксилатных структурных единиц около трех (E3BADMA), диметакрилатами этоксилированных бисфенолов А с числом повторяющихся этоксилатных структурных единиц около четырех (E4BADMA) или любыми сочетаниями этих соединений и/или ди(мет)акрилатами полиэтиленгликолей с молекулярными массами около 400 (PEG400DMA), ди(мет)акрилатами полиэтиленгликолей с молекулярными массами около 200 (PEG200DMA) или любыми сочетаниями этих соединений, а компонента (В) представляет собой REVERSACOL GRAPHITE или REVERSACOL MidnightGrey или же их сочетание, кроме того, реакционная смесь М содержит β-гидроксиэтилметакрилат в качестве дополнительного мономера.

9. Способ по п.8, в соответствии с которым при температуре от 10 до 50°С смешивают от 55 до 65 мас. % одного или нескольких соединений, выбираемых из группы, состоящей из E2BADMA (диметакрилат этоксилированного бисфенола А с числом повторяющихся этоксилатных структурных единиц около 2), E3BADMA (диметакрилат этоксилированного бисфенола А с числом повторяющихся этоксилатных структурных единиц около 3) и E4BADMA (диметакрилат этоксилированного бисфенола А с числом повторяющихся этоксилатных структурных единиц около 4), от 35 до 45 мас. % одного или двух соединений, выбираемых из группы, состоящий из PEG400DMA и PEG200DMA (ди(мет)акрилаты полиэтиленгликолей с молекулярной массой полиэтиленгликолей около 400 или, соответственно, около 200), от 1 до 5 мас. % β-гидроксиэтилметакрилата, от 1 до 5 мас. % метакриламида и от 0,01 до 0,1 мас. % REVERSACOL GRAPHITE или REVERSACOL MidnightGrey, перемешивание проводят до полного растворения красителей, затем к полученной смеси прибавляют 0,15 мас. % 2,2'-азо-бис-(2,4-диметилвалеронитрила) или азо-бис-(изобутиронитрила) и заполняют этой смесью форму, после этого проводят взаимодействие при температуре от 25°С до 45°С в течение времени от 4 до 5 часов, затем в течение еще 4-5 часов при температуре от 60 до 70°С и после этого в течение еще 4-5 часов при температуре от 80 до 90°С, затем охлаждают до температуры примерно от 60 до 70°С и выдерживают при этой температуре в течение времени от 1 до 2 часов.
10. Фотохромные изделия, изготовленные из фотохромной полимерной композиции, полученной способом по одному из пп.1 - 9, представляющие собой такие оптические элементы, как солнечные очки, офтальмологические линзы (включая линзы для коррекции зрения и плоские линзы), оконные стекла (в частности, стекла для окон архитектурных сооружений, поездов и автомобилей), прозрачные полимерные листы, автоматические фотохромные ветровые стекла, прозрачные элементы конструкции самолетов и декоративные материалы для зданий.
11. Применение фотохромной полимерной композиции, полученной способом по одному из пп.1 - 9 для изготовления фотохромных изделий, представляющих собой такие оптические элементы, как солнечные очки, офтальмологические линзы (включая линзы для коррекции зрения и плоские линзы), оконные стекла (в частности, стекла для окон архитектурных сооружений, поездов и автомобилей), прозрачные полимерные листы, автоматические фотохромные ветровые стекла, прозрачные элементы конструкции самолетов и декоративные материалы для зданий.